(57)【要約】【課題】光電変換効率が高い光電変換素子を提供する。【解決手段】第１の電極と、第２の電極と、該第１の電極および該第２の電極間に設けられる活性層とを備える光電変換素子であって、前記活性層は、ポリスチレン換算の重量平均分子量が異なる２種以上の電子受容性高分子化合物と、電子供与性高分子化合物とを含む光電変換素子。【選択図】なし【特許請求の範囲】
【請求項１】
第１の電極と、第２の電極と、該第１の電極および該第２の電極間に設けられる活性層とを備える光電変換素子であって、
前記活性層は、ポリスチレン換算の重量平均分子量が異なる２種以上の電子受容性高分子化合物と、電子供与性高分子化合物とを含む光電変換素子。
【請求項２】
前記電子供与性高分子化合物および前記２種以上の電子受容性高分子化合物のうちの少なくとも１種が、アリーレン基、および２価の複素環基からなる群から選ばれる１種以上の繰り返し単位を含む高分子化合物である、請求項１に記載の光電変換素子。
【請求項３】
前記２種以上の電子受容性高分子化合物のうちの少なくとも１種の化合物は、ポリスチレン換算の重量平均分子量が５００００以上である、請求項１または２に記載の光電変換素子。
【請求項４】
前記２種以上の電子受容性高分子化合物のうちの少なくとも１種の化合物は、ポリスチレン換算の重量平均分子量が５００００未満である、請求項１〜３のいずれか１項に記載の光電変換素子。
【請求項５】
前記２種以上の電子受容性高分子化合物のうちのポリスチレン換算の重量平均分子量が最も大きい電子受容性化合物の割合が、３０重量％以上、７０重量％以下である、請求項１〜４のいずれか１項に記載の光電変換素子。
【請求項６】
前記電子供与性高分子化合物および前記２種以上の電子受容性高分子化合物のうちの少なくとも１種の化合物の両方が、２価の芳香族炭化水素基、および２価の複素環基からなる群から選ばれる１種以上の繰り返し単位のみからなる高分子化合物である、請求項１から５のいずれか１項に記載の光電変換素子。
【請求項７】
電子供与性高分子化合物のポリスチレン換算の重量平均分子量が１００００以上である、請求項１〜６のいずれか１項に記載の光電変換素子。
【請求項８】
電子供与性高分子化合物および前記２種以上の電子受容性高分子化合物のうちの少なくとも１種が、チオフェン骨格を有する繰り返し単位を含む高分子化合物である、請求項１〜７のいずれか１項に記載の光電変換素子。
【請求項９】
電子供与性高分子化合物および前記２種以上の電子受容性高分子化合物のうちの少なくとも１種が、下記式（１）で表される繰り返し単位を含む高分子化合物である、請求項１〜８のいずれか１項に記載の光電変換素子。
【化１】
2014103217.tif 000017
（式（１）中、Ｒ１、Ｒ２、Ｒ３、Ｒ４、Ｒ５およびＲ６は、それぞれ独立に、水素原子または置換基を表す。Ｒ１、Ｒ２、Ｒ３、Ｒ４、Ｒ５およびＲ６のうちの２個が連結し、連結するＲ１、Ｒ２、Ｒ３、Ｒ４、Ｒ５およびＲ６のうちの２個が結合している炭素原子とともに環状構造を形成していてもよい。Ｘ１、Ｘ２およびＸ３は、それぞれ独立に、硫黄原子、酸素原子、セレン原子、−Ｎ（Ｒ７）−で表される基、またはＣＲ８＝ＣＲ９−で表される基を表す。Ｒ７、Ｒ８およびＲ９は、それぞれ独立に、水素原子または置換基を表す。ｎおよびｍは、それぞれ独立に、０〜５の整数を表す。Ｒ１が複数個ある場合、それらは同一であっても相異なっていてもよい。Ｒ２が複数個ある場合、それらは同一であっても相異なっていてもよい。Ｒ５が複数個ある場合、それらは同一であっても相異なっていてもよい。Ｒ６が複数個ある場合、それらは同一であっても相異なっていてもよい。Ｘ１が複数個ある場合、それらは同一であっても相異なっていてもよい。Ｘ３が複数個ある場合、それらは同一であっても相異なっていてもよい。）
【請求項１０】
請求項１〜９のいずれか１項に記載の光電変換素子を含むモジュール。
【請求項１１】
請求項１〜９のいずれか１項に記載の光電変換素子を含むイメージセンサー。
【発明の詳細な説明】
【技術分野】
【０００１】
本発明は、光電変換素子に関する。
【背景技術】
【０００２】
光電変換素子は、陽極および陰極からなる一対の電極と、該一対の電極間に設けられた活性層とを備える素子である。有機化合物からなる活性層を有する光電変換素子は、シリコン等の無機化合物からなる活性層を有する光電変換素子に比べ、製造コストを大幅に低減できる可能性がある光電変換素子として注目を集めている。
【０００３】
例えば特許文献１には、下記式で表される電子供与性のポリマーであるＰ３ＨＴと電子受容性のポリマーであるＦ８ＴＢＴなどの２種類のポリマーをブレンドして活性層に用いた光電変換素子が開示されている。
【０００４】
【化１】
2014103217.tif 000002
【先行技術文献】
【特許文献】
【０００５】
【特許文献１】特開２０１０−０６２５５０号公報
【発明の概要】
【発明が解決しようとする課題】
【０００６】
しかしながら、前記２種のポリマーを材料とする活性層を有する光電変換素子は、光電変換効率が十分ではない。したがって、本発明の目的は、光電変換効率が高い光電変換素子を提供することにある。
【課題を解決するための手段】
【０００７】
即ち、本発明は、下記［１］〜［１１］を提供する。
［１］  第１の電極と、第２の電極と、該第１の電極および該第２の電極間に設けられる活性層とを備える光電変換素子であって、
前記活性層は、ポリスチレン換算の重量平均分子量が異なる２種以上の電子受容性高分子化合物と、電子供与性高分子化合物とを含む光電変換素子。
［２］  前記電子供与性高分子化合物および前記２種以上の電子受容性高分子化合物のうちの少なくとも１種が、アリーレン基、および２価の複素環基からなる群から選ばれる１種以上の繰り返し単位を含む高分子化合物である、［１］に記載の光電変換素子。
［３］  前記２種以上の電子受容性高分子化合物のうちの少なくとも１種の化合物は、ポリスチレン換算の重量平均分子量が５００００以上である、［１］または［２］に記載の光電変換素子。
［４］  前記２種以上の電子受容性高分子化合物のうちの少なくとも１種の化合物は、ポリスチレン換算の重量平均分子量が５００００未満である、［１］〜［３］のいずれか１つに記載の光電変換素子。
［５］  前記２種以上の電子受容性高分子化合物のうちのポリスチレン換算の重量平均分子量が最も大きい電子受容性化合物の割合が、３０重量％以上、７０重量％以下である、［１］〜［４］のいずれか１つに記載の光電変換素子。
［６］  前記電子供与性高分子化合物および前記２種以上の電子受容性高分子化合物のうちの少なくとも１種の化合物の両方が、２価の芳香族炭化水素基、および２価の複素環基からなる群から選ばれる１種以上の繰り返し単位のみからなる高分子化合物である、［１］〜［５］のいずれか１つに記載の光電変換素子。
［７］  電子供与性高分子化合物のポリスチレン換算の重量平均分子量が１００００以上である、［１］〜［６］のいずれか１つに記載の光電変換素子。
［８］  電子供与性高分子化合物および前記２種以上の電子受容性高分子化合物のうちの少なくとも１種が、チオフェン骨格を有する繰り返し単位を含む高分子化合物である、［１］〜［７］のいずれか１つに記載の光電変換素子。
［９］  電子供与性高分子化合物および前記２種以上の電子受容性高分子化合物のうちの少なくとも１種が、下記式（１）で表される繰り返し単位を含む高分子化合物である、［１］〜［８］のいずれか１つに記載の光電変換素子。
【化２】
2014103217.tif 000003
（式（１）中、Ｒ１、Ｒ２、Ｒ３、Ｒ４、Ｒ５およびＲ６は、それぞれ独立に、水素原子または置換基を表す。Ｒ１、Ｒ２、Ｒ３、Ｒ４、Ｒ５およびＲ６のうちの２個が連結し、連結するＲ１、Ｒ２、Ｒ３、Ｒ４、Ｒ５およびＲ６のうちの２個が結合している炭素原子とともに環状構造を形成していてもよい。Ｘ１、Ｘ２およびＸ３は、それぞれ独立に、硫黄原子、酸素原子、セレン原子、−Ｎ（Ｒ７）−で表される基、またはＣＲ８＝ＣＲ９−で表される基を表す。Ｒ７、Ｒ８およびＲ９は、それぞれ独立に、水素原子または置換基を表す。ｎおよびｍは、それぞれ独立に、０〜５の整数を表す。Ｒ１が複数個ある場合、それらは同一であっても相異なっていてもよい。Ｒ２が複数個ある場合、それらは同一であっても相異なっていてもよい。Ｒ５が複数個ある場合、それらは同一であっても相異なっていてもよい。Ｒ６が複数個ある場合、それらは同一であっても相異なっていてもよい。Ｘ１が複数個ある場合、それらは同一であっても相異なっていてもよい。Ｘ３が複数個ある場合、それらは同一であっても相異なっていてもよい。）
［１０］  ［１］〜［９］のいずれか１つに記載の光電変換素子を含むモジュール。
［１１］  ［１］〜［９］のいずれか１つに記載の光電変換素子を含むイメージセンサー。
【発明の効果】
【０００８】
本発明によれば、光電変換効率が高い光電変換素子を提供することができる。
【発明を実施するための形態】
【０００９】
以下、本発明を詳細に説明する。
【００１０】
（光電変換素子の基本的形態）
本発明の光電変換素子は、第１の電極と、第２の電極と、該第１の電極および第２の電極間に設けられる活性層とを備える光電変換素子であって、活性層は、ポリスチレン換算の重量平均分子量が異なる２種以上の電子受容性高分子化合物と、電子供与性高分子化合物とを含む。よって本発明の光電変換素子は、いわゆるバルクヘテロジャンクション型の光電変換素子である。以下、光電変換素子の構成要素について個別に説明する。
【００１１】
（基板）
本発明の光電変換素子は、通常、基板上に形成される。該基板は、電極を形成する際、有機物からなる層を形成する際に化学的に変化しない基板であればよい。基板の材料としては、例えば、ガラス、プラスチック、高分子フィルム、およびシリコンが挙げられる。不透明な基板上に光電変換素子を形成する場合には、基板とは反対側の電極（即ち、基板から遠い方の電極）が透明または半透明であることが好ましい。
【００１２】
（電極）
第１の電極および第２の電極のうちの少なくとも一方は、透明または半透明の電極とされることが好ましい。透明または半透明の電極としては、例えば、導電性の金属酸化物膜、および金属薄膜が挙げられる。透明または半透明の電極の材料としては、例えば、酸化インジウム、酸化亜鉛、酸化スズ、およびそれらの複合体であるインジウムスズオキサイド（ＩＴＯ）、インジウム亜鉛オキサイド（ＩＺＯ）、ＮＥＳＡなどの導電性の金属酸化物材料、金、白金、銀、および銅などの金属材料が挙げられ、ＩＴＯ、ＩＺＯ、および酸化スズが好ましい。電極の作製方法としては、例えば、真空蒸着法、スパッタリング法、イオンプレーティング法、およびメッキ法が挙げられる。また、透明または半透明の電極としては、ポリアニリンおよびその誘導体、ポリチオフェンおよびその誘導体等の有機材料を含む透明導電膜を用いてもよい。透明または半透明の電極は、陽極であっても陰極であってもよい。
【００１３】
本発明の光電変換素子は透明または半透明ではない電極を有していてもよく、透明または半透明ではない電極の材料としては、例えば、金属および導電性高分子が挙げられる。透明または半透明ではない電極の材料の具体例としては、リチウム、ナトリウム、カリウム、ルビジウム、セシウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、前記金属からなる群から選ばれる２種以上の金属の合金、１種以上の前記金属と、金、銀、白金、銅、マンガン、チタン、コバルト、ニッケル、タングステンおよび錫からなる群から選ばれる１種以上の金属との合金、グラファイト、グラファイト層間化合物、ポリアニリンおよびその誘導体、ポリチオフェンおよびその誘導体が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、およびカルシウム−アルミニウム合金が挙げられる。
【００１４】
（バッファー層）
本発明の光電変換素子は、光電変換効率を向上させるための構成として活性層以外の付加的な中間層（電荷輸送層など）を有していてもよい。中間層に用いられる材料としては、例えば、フッ化リチウム等のアルカリ金属のハロゲン化物、アルカリ土類金属のハロゲン化物、アルカリ金属の酸化物、およびアルカリ土類金属の酸化物が挙げられる。
【００１５】
また、酸化チタン等の無機半導体の微粒子、ＰＥＤＯＴ（ポリ（３，４−エチレンジオキシチオフェン））とＰＳＳ（ポリ（４−スチレンスルホネート））との混合物（ＰＥＤＯＴ：ＰＳＳ）などを中間層の材料として用いてもよい。
【００１６】
（活性層）
本発明の光電変換素子に含まれる活性層は、ポリスチレン換算の重量平均分子量が異なる２種以上の電子受容性高分子化合物と電子供与性高分子化合物とを含む。
【００１７】
電子受容性高分子化合物および電子供与性高分子化合物の重量平均分子量はゲルパーミエーションクロマトグラフィーで測定される値であり、標準のポリスチレンで換算した重量平均分子量である。
【００１８】
この２種以上の電子受容性高分子化合物のうちの少なくとも１種の化合物は、ポリスチレン換算の重量平均分子量が５００００以上であることが好ましい。さらに、２種以上の電子受容性高分子化合物のうちの少なくとも１種の化合物は、ポリスチレン換算の重量平均分子量が５００００未満であることが好ましい。さらに２種以上の電子受容性高分子化合物のうちのポリスチレン換算の重量平均分子量が最も大きい電子受容性化合物の割合が３０重量％以上、７０重量％以下であることが好ましく、より好ましくは３５重量％以上、６５重量％以下である。
【００１９】
活性層における、電子供与性高分子化合物の重量に対する電子受容性高分子化合物の重量は、電子供与性高分子化合物１００重量部に対して、１０重量部〜１０００重量部であることが好ましく、２０重量部〜５００重量部であることがより好ましい。
【００２０】
活性層の厚さは、１ｎｍ〜１００μｍが好ましく、より好ましくは２ｎｍ〜１０００ｎｍであり、さらに好ましくは５ｎｍ〜５００ｎｍであり、特に好ましくは２０ｎｍ〜２００ｎｍである。
【００２１】
なお、前記電子供与性高分子化合物、および前記電子受容性高分子化合物は、複数の化合物の最高占有分子軌道（ＨＯＭＯ）または最低空分子軌道（ＬＵＭＯ）のエネルギー準位から相対的に決定される。
【００２２】
活性層が含む、電子供与性高分子化合物および２種以上の電子受容性高分子化合物のうちの少なくとも１種が、アリーレン基、および２価の複素環基からなる群から選ばれる１種以上の繰り返し単位を含む高分子化合物であることが好ましい。
【００２３】
また活性層が含む、電子供与性高分子化合物および２種以上の電子受容性高分子化合物のうちの少なくとも１種が、アリーレン基、および２価の複素環基からなる群から選ばれる１種以上の繰り返し単位のみからなる高分子化合物であることがさらに好ましく、電子供与性高分子化合物および電子受容性高分子化合物の両方が、アリーレン基、および２価の複素環基からなる群から選ばれる１種以上の繰り返し単位のみからなる高分子化合物であることがさらに好ましく、電子供与性高分子化合物および電子受容性高分子化合物の両方が、２価の芳香族炭化水素基、および２価の複素環基からなる群から選ばれる１種以上の繰り返し単位のみからなる高分子化合物であることが特に好ましい。
【００２４】
アリーレン基とは、置換基を有していてもよい芳香族炭化水素から芳香環に直接的に結合している水素原子を２個除いた基を意味する。アリーレン基としては、例えば、フェニレン基、ナフタレンジイル基、アントラセンジイル基、ピレンジイル基およびフルオレンジイル基が挙げられる。
【００２５】
２価の複素環基とは、複素環式化合物から複素環に直接的に結合している水素原子を２個除いた基を意味する。２価の複素環基としては、例えば、チオフェンジイル基、ベンゾチアジアゾールジイル基、フランジイル基、ピリジンジイル基およびピロールジイル基が挙げられる。２価の複素環基は、２価の芳香族複素環基が好ましい。
【００２６】
アリーレン基、および２価の複素環基からなる群から選ばれる１種以上の繰り返し単位を含む高分子化合物は、アリーレン基および２価の複素環基以外の繰り返し単位を含んでいてもよい。含まれ得るアリーレン基および２価の複素環基以外の繰り返し単位の例としては、チオフェン誘導体などが挙げられる。
【００２７】
（電子供与性高分子化合物）
前記電子供与性高分子化合物は、ポリスチレン換算の重量平均分子量が１００００以上であることが好ましい。電子供与性高分子化合物としては、太陽光の波長の領域に吸収があれば制限はないが、最高占有分子軌道のエネルギー準位が−４．７ｅＶ以下であり、かつ、最低空分子軌道のエネルギー準位が−４．０ｅＶ以上である高分子化合物が好ましい。電子供与性高分子化合物としては、例えば、ポリチオフェンおよびその誘導体、ポリピロールおよびその誘導体が挙げられ、ポリチオフェンおよびその誘導体（ポリチオフェン誘導体）が好ましく、チオフェンの２〜５量体を含む構造またはチオフェン誘導体の２〜５量体を含む構造を有する高分子化合物がより好ましい。ここで、ポリチオフェン誘導体とは、置換基を有するチオフェンジイル基を有する高分子化合物である。
【００２８】
ポリチオフェンおよびその誘導体は、ホモポリマーであることが好ましい。ホモポリマーは、チオフェンジイル基および置換基を有するチオフェンジイル基からなる群から選ばれる基のみが複数個結合してなるポリマーである。チオフェンジイル基としては、チオフェン−２，５−ジイル基が好ましく、置換基を有するチオフェンジイル基としては、アルキルチオフェン−２，５−ジイル基が好ましい。ホモポリマーであるポリチオフェンおよびその誘導体の具体例としては、ポリ（３−ヘキシルチオフェン−２，５−ジイル）（Ｐ３ＨＴ）、ポリ（３−オクチルチオフェン−２，５−ジイル）、ポリ（３−ドデシルチオフェン−２，５−ジイル）、およびポリ（３−オクタデシルチオフェン−２，５−ジイル）が挙げられる。ホモポリマーであるポリチオフェンおよびその誘導体の中では、炭素原子数６〜３０のアルキル基で置換されたチオフェンジイル基からなるチオフェン誘導体のホモポリマーが好ましい。
【００２９】
（電子受容性高分子化合物）
電子受容性高分子化合物は、最高占有分子軌道のエネルギー準位が−５．０ｅＶ以下であり、かつ、最低空分子軌道のエネルギー準位が−４．３ｅＶ以上である高分子化合物が好ましい。電子受容性高分子化合物としては、例えば、ベンゾチアジアゾールおよびその誘導体、オキサジアゾール誘導体、アントラキノジメタンおよびその誘導体、ベンゾキノンおよびその誘導体、ナフトキノンおよびその誘導体、アントラキノンおよびその誘導体、テトラシアノアントラキノジメタンおよびその誘導体、フルオレノン誘導体、ジフェノキノン誘導体、８−ヒドロキシキノリンおよびその誘導体、ポリキノリンおよびその誘導体、ポリキノキサリンおよびその誘導体、ポリフルオレンおよびその誘導体、バソクプロイン等のフェナントレン誘導体が挙げられる。電子受容性高分子化合物としては、繰り返し単位にベンゾチアジアゾール構造を含む高分子化合物、および繰り返し単位にキノキサリン構造を含む高分子化合物が好ましく、繰り返し単位にベンゾチアジアゾール構造を含む高分子化合物がより好ましい。
【００３０】
本発明の光電変換素子が備える活性層に含まれる、電子供与性高分子化合物および２種以上の電子受容性高分子化合物のうちの少なくとも１種が、チオフェン骨格を含有する繰り返し単位を含む高分子化合物であることが好ましい。
【００３１】
本発明の光電変換素子が備える活性層に含まれる、電子供与性高分子化合物および２種以上の電子受容性高分子化合物のうちの少なくとも１種が、下記式（１）で表される繰り返し単位を含む高分子化合物であることが好ましい。
【００３２】
【化３】
2014103217.tif 000004
【００３３】
式（１）中、ｎおよびｍは、それぞれ独立に、０〜５の整数を表し、１〜３の整数であることが好ましく、１であることがより好ましい。
【００３４】
Ｒ１、Ｒ２、Ｒ３、Ｒ４、Ｒ５およびＲ６は、それぞれ独立に、水素原子または置換基を表す。Ｒ１が複数個ある場合、それらは同一であっても相異なっていてもよい。Ｒ２が複数個ある場合、それらは同一であっても相異なっていてもよい。Ｒ５が複数個ある場合、それらは同一であっても相異なってもよい。Ｒ６が複数個ある場合、それらは同一であっても相異なっていてもよい。
【００３５】
Ｒ１、Ｒ２、Ｒ３、Ｒ４、Ｒ５およびＲ６で表される置換基としては、フッ素原子、および炭素原子数が１〜３０である基が好ましい。置換基としては、例えば、フッ素原子、メチル基、エチル基、ブチル基、ヘキシル基、オクチル基、ドデシル基などのアルキル基、メトキシ基、エトキシ基、ブトキシ基、ヘキシルオキシ基、オクチルオキシ基、ドデシルオキシ基などのアルコキシ基、および、フェニル基、ナフチル基などのアリール基が挙げられる。
【００３６】
Ｒ１、Ｒ２、Ｒ３、Ｒ４、Ｒ５およびＲ６は、それぞれ独立に、水素原子またはアルキル基であることが好ましく、水素原子であることがより好ましい。
【００３７】
また、Ｒ１、Ｒ２、Ｒ３、Ｒ４、Ｒ５およびＲ６のうちの２個が連結し、連結しているＲ１、Ｒ２、Ｒ３、Ｒ４、Ｒ５およびＲ６のうちの２個が結合している炭素原子とともに環状構造を形成してもよい。このような環状構造のうち、Ｒ１とＲ２とが連結し、Ｒ１が結合している炭素原子およびＲ２が結合している炭素原子とともに形成した環状構造、および、Ｒ５とＲ６とが連結し、Ｒ５が結合している炭素原子およびＲ６が結合している炭素原子とともに形成した環状構造の具体例としては、下記式（４）で表される構造が挙げられる。
【００３８】
【化４】
2014103217.tif 000005
【００３９】
Ｒ３とＲ４とが連結し、Ｒ３が結合している炭素原子およびＲ４が結合している炭素原子とともに形成した環状構造の具体例としては、下記式（５）で表される構造および下記式（６）で表される構造が挙げられる。
【００４０】
【化５】
2014103217.tif 000006
【００４１】
式（５）および式（６）中、Ｒ１２およびＲ１３は、それぞれ独立に、水素原子または置換基を表す。
【００４２】
Ｒ１２およびＲ１３で表される置換基の定義および具体例は、前記Ｒ１、Ｒ２、Ｒ３、Ｒ４、Ｒ５およびＲ６で表される置換基の定義および具体例と同じである。
【００４３】
Ｒ１２およびＲ１３は、それぞれ独立に、水素原子またはアルキル基であることが好ましく、水素原子であることがより好ましい。
【００４４】
Ｘ１、Ｘ２およびＸ３は、それぞれ独立に、硫黄原子、酸素原子、セレン原子、−Ｎ（Ｒ７）−で表される基、またはＣＲ８＝ＣＲ９−で表される基を表す。Ｒ７、Ｒ８およびＲ９は、それぞれ独立に、水素原子または置換基を表す。Ｘ１が複数個ある場合、それらは同一であっても相異なっていてもよい。Ｘ３が複数個ある場合、それらは同一であっても相異なっていてもよい。
【００４５】
Ｒ７、Ｒ８およびＲ９で表される置換基としては、例えば、メチル基、エチル基、ブチル基、ヘキシル基、オクチル基、ドデシル基などのアルキル基、およびフェニル基、ナフチル基などのアリール基が挙げられる。
【００４６】
Ｘ１、Ｘ２およびＸ３は、硫黄原子であることが好ましい。
【００４７】
本発明の光電変換素子においては、活性層が含む電子供与性高分子化合物が、前記式（１）で表される繰り返し単位を含む高分子化合物であることが好ましい。
【００４８】
式（１）で表される繰り返し単位としては、下記式（１−１）で表される繰り返し単位が好ましい。
【００４９】
【化６】
2014103217.tif 000007
【００５０】
電子供与性高分子化合物および２種以上の電子受容性高分子化合物のうちの少なくとも１種が前記式（１）で表される繰り返し単位を含む高分子化合物である場合、該高分子化合物が有する全ての種類の繰り返し単位の中で、式（１）で表される繰り返し単位の数が、最も多いことが好ましい。
【００５１】
光電変換素子の光電変換効率を高める観点から、式（１）で表される繰り返し単位を含む高分子化合物が有する式（１）で表される繰り返し単位の数は、高分子化合物が有する全繰り返し単位の合計数の５０％を超える数であることが好ましく、５２％以上の数であることがより好ましく、５５％以上の数であることがさらに好ましい。
また、式（１）で表される繰り返し単位の数は、高分子化合物中の全繰り返し単位の合計数の１００％未満の数であることが好ましく、９８％以下の数であることがより好ましく、７０％以下の数であることがさらに好ましい。
【００５２】
繰り返し単位にベンゾチアジアゾール構造を含む高分子化合物の例としては、下記式（３）で表される高分子化合物が挙げられる。
【００５３】
【化７】
2014103217.tif 000008
【００５４】
式（３）中、ｐは２以上の整数を表す。
【００５５】
電子供与性高分子化合物および２種以上の電子受容性高分子化合物のうちの少なくとも１種は、前記式（１）で表される繰り返し単位に加え、他の繰り返し単位を含むことが好ましい。
【００５６】
他の繰り返し単位としては、例えば、下記式（２）で表される繰り返し単位が挙げられる。
【００５７】
【化８】
2014103217.tif 000009
【００５８】
式（２）中、環Ａおよび環Ｂは、それぞれ独立に、芳香環を表す。Ｒ１０およびＲ１１は、それぞれ独立に、水素原子または置換基を表す。Ｒ１０およびＲ１１が連結し、Ｒ１０およびＲ１１が結合している炭素原子とともに環状構造を形成していてもよい。
【００５９】
Ｒ１０およびＲ１１で表される置換基としては、例えば、メチル基、エチル基、ブチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基などのアルキル基、およびフェニル基、ナフチル基などのアリール基が挙げられる。Ｒ１０およびＲ１１で表される置換基の炭素原子数は、１２以上、２０以下であることが好ましい。Ｒ１０およびＲ１１は、アルキル基、およびアリール基等の炭化水素基であることが好ましく、アルキル基であることがより好ましい。
【００６０】
環Ａおよび環Ｂとしては、例えば、ベンゼン環、ナフタレン環などの芳香族炭化水素環、チオフェンなどの芳香族複素環が挙げられる。環Ａおよび環Ｂは、５〜１０員環が好ましく、ベンゼン環およびナフタレン環がより好ましい。
【００６１】
前記式（２）で表される繰り返し単位としては、下記式（２−１）で表される繰り返し単位が好ましい。
【００６２】
【化９】
2014103217.tif 000010
【００６３】
式（２−１）中、Ｒ１０およびＲ１１は、前述と同じ意味を表す。
【００６４】
電子供与性高分子化合物および２種以上の電子受容性高分子化合物のうちの少なくとも１種が、前記式（１）で表される繰り返し単位および前記式（２）で表される繰り返し単位を含む場合、該高分子化合物が有する全ての種類の繰り返し単位の中で、式（１）で表される繰り返し単位の数が最も多く、次いで、式（２）で表される繰り返し単位の数が多いことが好ましい。式（１）で表される繰り返し単位および式（２）で表される繰り返し単位を含む高分子化合物は、式（１）で表される繰り返し単位と式（２）で表される繰り返し単位のみからなることが好ましい。
【００６５】
活性層には、種々の機能を発現させるために、電子供与性高分子化合物および電子受容性高分子化合物以外に、必要に応じて他の成分を含有させてもよい。他の成分としては、例えば、紫外線吸収剤、酸化防止剤、吸収した光により電荷を発生させる機能を増感するための増感剤、および紫外線からの安定性を増すための光安定剤が挙げられる。
【００６６】
活性層中の該他の成分の配合量は、電子供与性化合物および電子受容性化合物の合計量１００重量部に対し、それぞれ５重量部以下であることが好ましく、特に、０．０１重量部〜３重量部の割合で配合することが効果的である。
【００６７】
また、活性層は、その機械的特性を高めるため、電子供与性化合物および電子受容性化合物以外の高分子化合物を高分子バインダーとして含んでいてもよい。高分子バインダーとしては、電子輸送性またはホール輸送性を阻害しない高分子化合物が好ましく、また可視光の吸収が少ない高分子化合物が好ましい。高分子バインダーとしては、例えば、ポリ（Ｎ−ビニルカルバゾール）、ポリアニリンおよびその誘導体、ポリチオフェンおよびその誘導体、ポリ（ｐ−フェニレンビニレン）およびその誘導体、ポリ（２，５−チエニレンビニレン）およびその誘導体、ポリカーボネート、ポリアクリレート、ポリメチルアクリレート、ポリメチルメタクリレート、ポリスチレン、ポリ塩化ビニル、およびポリシロキサンが挙げられる。
【００６８】
＜高分子化合物の製造方法＞
本発明の光電変換素子の活性層の材料として用いられる電子供与性高分子化合物および電子受容性高分子化合物の製造方法としては、特に制限されるものではないが、高分子化合物の合成の容易さからは、Ｓｕｚｕｋｉカップリング反応、Ｓｔｉｌｌｅカップリング反応を用いる方法が好ましい。
【００６９】
Ｓｕｚｕｋｉカップリング反応を用いる方法としては、例えば、式（１００）：
Ｑ1−Ｅ1−Ｑ2      （１００）
（式（１００）中、Ｅ1は、アリーレン基または２価の複素環基を表す。Ｑ1およびＱ2は、それぞれ独立に、ジヒドロキシボリル基（−Ｂ（ＯＨ）２）またはホウ酸エステル残基を表す。）
で表される１種類以上の化合物と、式（２００）：
Ｔ１−Ｅ２−Ｔ２      （２００）
（式（２００）中、Ｅ２は、前記式（１）で表される基を表す。Ｔ１およびＴ２は、それぞれ独立に、ハロゲン原子、またはスルホン酸残基を表す。）
で表される１種類以上の化合物とをパラジウム触媒および塩基の存在下で反応させる工程を有する製造方法が挙げられる。
【００７０】
Ｅ１は、前記式（２）で表される基が好ましい。Ｅ２は、Ｅ１と同一の基であっても異なる基であってもよいが、Ｅ１とＥ２とは、互いに異なる基であることが好ましい。
【００７１】
ホウ酸エステル残基とは、ホウ酸ジエステルから水酸基を除去した基を意味し、ジアルキルエステル残基、ジアリールエステル残基、ジ（アリールアルキル）エステル残基などが挙げられる。ホウ酸エステル残基としては、例えば、下記式で表される基が挙げられる。
【００７２】
【化１０】
2014103217.tif 000011
【００７３】
式中、Ｍｅはメチル基を表し、Ｅｔはエチル基を表す。
【００７４】
式（２００）における、Ｔ１およびＴ２で表されるハロゲン原子としては、例えばフッ素原子、塩素原子、臭素原子、およびヨウ素原子が挙げられる。高分子化合物の合成の容易さからは、Ｔ1およびＴ2で表されるハロゲン原子は、臭素原子、およびヨウ素原子であることが好ましく、臭素原子であることがより好ましい。
【００７５】
式（２００）における、Ｔ１およびＴ２で表されるスルホン酸残基とは、スルホン酸（−ＳＯ３Ｈ）から酸性水素を除いた原子団を意味し、具体例としては、アルキルスルホネート基（例えば、メタンスルホネート基、エタンスルホネート基）、アリールスルホネート基（例えば、ベンゼンスルホネート基、ｐ−トルエンスルホネート基）、アリールアルキルスルホネート基（例えば、ベンジルスルホネート基）およびトリフルオロメタンスルホネート基が挙げられる。
【００７６】
具体的には、Ｓｕｚｕｋｉカップリング反応を行う方法としては、任意の溶媒中において、触媒としてパラジウム触媒を用い、塩基の存在下で反応させる方法等が挙げられる。
【００７７】
Ｓｕｚｕｋｉカップリング反応に使用するパラジウム触媒としては、例えば、Ｐｄ（０）触媒、Ｐｄ（ＩＩ）触媒が挙げられ、具体的には、パラジウム［テトラキス（トリフェニルホスフィン）］、パラジウムアセテート類、ジクロロビス（トリフェニルホスフィン）パラジウム、パラジウムアセテート、トリス（ジベンジリデンアセトン）ジパラジウム、ビス（ジベンジリデンアセトン）パラジウムが挙げられ、反応（重合）操作の容易さ、反応（重合）速度の観点からは、ジクロロビス（トリフェニルホスフィン）パラジウム、パラジウムアセテート、トリス（ジベンジリデンアセトン）ジパラジウムが好ましい。
【００７８】
パラジウム触媒の添加量は、特に限定されず、触媒としての有効量であればよいが、式（１００）で表される化合物１モルに対して、通常、０．０００１モル〜０．５モル、好ましくは０．０００３モル〜０．１モルである。
【００７９】
Ｓｕｚｕｋｉカップリング反応に使用するパラジウム触媒としてパラジウムアセテート類を用いる場合は、例えば、トリフェニルホスフィン、トリ（ｏ−トリル）ホスフィン、トリ（ｏ−メトキシフェニル）ホスフィン等のリン化合物を配位子として添加することができる。この場合、配位子の添加量は、パラジウム触媒１モルに対して、通常、０．５モル〜１００モルであり、好ましくは０．９モル〜２０モル、さらに好ましくは１モル〜１０モルである。
【００８０】
Ｓｕｚｕｋｉカップリング反応に使用する塩基としては、無機塩基、有機塩基、無機塩等が挙げられる。無機塩基としては、例えば、炭酸カリウム、炭酸ナトリウム、水酸化バリウムが挙げられる。有機塩基としては、例えば、トリエチルアミン、トリブチルアミンが挙げられる。無機塩としては、例えば、フッ化セシウムが挙げられる。
【００８１】
塩基の添加量は、式（１００）で表される化合物１モルに対して、通常、０．５モル〜１００モル、好ましくは０．９モル〜２０モル、さらに好ましくは１モル〜１０モルである。
【００８２】
Ｓｕｚｕｋｉカップリング反応は、通常、溶媒中で行われる。溶媒としては、例えばＮ，Ｎ−ジメチルホルムアミド、トルエン、ジメトキシエタン、テトラヒドロフランが挙げられる。本発明に用いられる高分子化合物の溶解性の観点からは、トルエン、テトラヒドロフランが好ましい。また、塩基は、水溶液として加え、２相系で反応させてもよい。塩基として無機塩を用いる場合は、無機塩の溶解性の観点から、通常、水溶液として加えて反応させる。
【００８３】
なお、塩基を水溶液として加え、２相系で反応させる場合は、必要に応じて、第４級アンモニウム塩などの相間移動触媒を加えてもよい。
【００８４】
Ｓｕｚｕｋｉカップリング反応を行う温度は、前記溶媒にもよるが、通常、５０℃〜１６０℃程度であり、高分子化合物の高分子量化の観点からは、６０℃〜１２０℃であることが好ましい。また、溶媒の沸点近くまで昇温し、還流させてもよい。反応時間は、目的の重合度に達したときを終点としてもよいが、通常、０．１時間〜２００時間程度である。反応時間は、１時間〜３０時間程度が効率的で好ましい。
【００８５】
前記反応は、アルゴンガス、窒素ガス等の不活性ガス雰囲気下、Ｐｄ（０）触媒が失活しない反応系で行う。例えば、アルゴンガスや窒素ガス等で、十分脱気された系で行う。具体的には、重合容器（反応系）内を窒素ガスで十分置換し、脱気した後、この重合容器に、式（１００）で表される化合物、式（２００）で表される化合物、ジクロロビス（トリフェニルホスフィン）パラジウム（ＩＩ）を仕込み、さらに、重合容器内を窒素ガスで十分置換し、脱気した後、あらかじめ窒素ガスでバブリングすることにより、脱気した溶媒、例えば、トルエンを加えた後、この溶液に、あらかじめ窒素ガスでバブリングすることにより脱気した塩基、例えば、炭酸ナトリウム水溶液を滴下した後、加熱、昇温し、例えば、還流温度で８時間、不活性ガス雰囲気を保持しながら重合する。
【００８６】
電子供与性高分子化合物および電子受容性高分子化合物の末端は、重合活性基がそのまま残っていると、光電変換素子の作製に用いたときに得られる光電変換素子の特性、寿命が低下する可能性があるので、安定な基で保護されていてもよい。該安定な基は、主鎖の共役構造と連続した共役結合を有している基が好ましい。
【００８７】
＜活性層の製造方法＞
前記活性層の製造方法は、電子供与性高分子化合物および電子受容性高分子化合物を含む溶液からの成膜が好ましい。
【００８８】
溶液からの成膜に用いる溶媒は、電子供与性高分子化合物および電子受容性高分子化合物を溶解させるものであれば特に制限はない。該溶媒としては、例えば、トルエン、キシレン、メシチレン、テトラリン、デカリン、ビシクロヘキシル、ｎ−ブチルベンゼン、ｓｅｃ−ブチルベンゼン、ｔｅｒｔ−ブチルベンゼン等の炭化水素溶媒、四塩化炭素、クロロホルム、ジクロロメタン、ジクロロエタン、クロロブタン、ブロモブタン、クロロペンタン、ブロモペンタン、クロロヘキサン、ブロモヘキサン、クロロシクロヘキサン、ブロモシクロヘキサン、クロロベンゼン、ジクロロベンゼン、トリクロロベンゼン等のハロゲン化炭化水素溶媒、および、テトラヒドロフラン、テトラヒドロピラン等のエーテル溶媒が挙げられる。電子供与性高分子化合物および電子受容性高分子化合物は、通常、前記溶媒にそれぞれ０．１重量％以上溶解させることができる。
【００８９】
成膜には、スピンコート法、キャスティング法、マイクログラビアコート法、グラビアコート法、バーコート法、ロールコート法、ワイアーバーコート法、ディップコート法、スプレーコート法、スクリーン印刷法、グラビア印刷法、フレキソ印刷法、オフセット印刷法、インクジェット印刷法、ディスペンサー印刷法、ノズルコート法、キャピラリーコート法等の塗布法を用いることができ、スピンコート法、フレキソ印刷法、グラビア印刷法、インクジェット印刷法、およびディスペンサー印刷法が好ましい。
【００９０】
＜光電変換素子の用途＞
本発明の光電変換素子は、透明または半透明の電極側から太陽光等の光を入射させることにより、電極間に光起電力が発生し、これにより光電変換素子を有機薄膜太陽電池として動作させることができる。有機薄膜太陽電池を複数集積してモジュール化することにより、有機薄膜太陽電池モジュールとすることができる。
【００９１】
また、電極間に電圧を印加した状態、あるいは無印加の状態で、透明または半透明の電極側から光を入射させることにより、光電流が流れ、これにより光電変換素子を有機光センサーとして動作させることができる。有機光センサーを複数集積してモジュール化することにより、複数の光電変換素子を含むイメージセンサーとすることができる。
【００９２】
＜モジュール＞
モジュールとは、複数の光電変換素子を含むデバイスである。モジュールは、複数の光電変換素子を集積した構成を有している。モジュールには、上記のような有機薄膜太陽電池モジュール、イメージセンサーなどが含まれる。
【００９３】
有機薄膜太陽電池モジュールは、従来の太陽電池モジュールと基本的には同様のモジュール構造をとりうる。有機薄膜太陽電池モジュールは、一般的には金属、セラミック等の支持基板の上に有機薄膜太陽電池が構成され、その上を充填樹脂、保護ガラス等で覆い、支持基板の反対側から光を取り込む構造をとるが、支持基板に強化ガラス等の透明材料を用い、その上に有機薄膜太陽電池を構成してその透明の支持基板側から光を取り込む構造とすることも可能である。モジュール構造としては、具体的には、スーパーストレートタイプ、サブストレートタイプ、ポッティングタイプと呼ばれるモジュール構造、アモルファスシリコン太陽電池などで用いられる基板一体型モジュール構造等が知られている。本発明の有機薄膜太陽電池も使用目的、使用場所および環境により、適宜これらのモジュール構造を選択できる。
【００９４】
代表的なスーパーストレートタイプあるいはサブストレートタイプのモジュール構造は、片側または両側が透明で反射防止処理を施された支持基板の間に一定間隔に有機薄膜太陽電池が配置され、隣り合う有機薄膜太陽電池同士が金属リードまたはフレキシブル配線等によって接続され、外縁部に集電電極が配置されており、発生した電力が外部に取り出される構造となっている。基板と有機薄膜太陽電池との間には、有機薄膜太陽電池の保護、集電効率向上のため、目的に応じエチレンビニルアセテート（ＥＶＡ）等様々な種類のプラスチック材料をフィルムまたは充填樹脂の形で用いてもよい。また、外部からの衝撃が少ないところなど表面を硬い素材で覆う必要のない場所において使用する場合には、表面保護層を透明プラスチックフィルムで構成し、または上記充填樹脂を硬化させることによって保護機能を付与し、片側の支持基板をなくすことが可能である。支持基板の周囲は、内部の密封およびモジュールの剛性を確保するため金属製のフレームでサンドイッチして固定し、支持基板とフレームとの間は封止材料で密封シールする。また、有機薄膜太陽電池自体、支持基板、充填材料および封止材料に可撓性の素材を用いれば、曲面の上に有機薄膜太陽電池を構成することもできる。
【００９５】
ポリマーフィルム等のフレキシブル支持体を用いた有機薄膜太陽電池の場合、ロール状の支持体を送り出しながら順次に有機薄膜太陽電池を形成し、所望のサイズに切断した後、周縁部をフレキシブルで防湿性のある素材でシールすることにより有機薄膜太陽電池本体を作製できる。また、Solar  Energy  Materials  and  Solar  Cells,  48,  p383-391に記載の「SCAF」とよばれるモジュール構造とすることもできる。更に、フレキシブル支持体を用いた有機薄膜太陽電池は、曲面ガラス等に接着固定して使用することもできる。
【実施例】
【００９６】
以下、本発明をさらに詳細に説明するために実施例を示すが、本発明は以下の実施例にに限定されない。
【００９７】
合成例１（高分子化合物Ａ１の製造）
内部の気体をアルゴンガスで置換した容量２００ｍＬのフラスコに、下記式（Ｉ）で表される単量体（Ｉ）を０．９４５ｇ（１．６０ｍｍｏｌ）、下記式（ＩＩ）で表される単量体（ＩＩ）を０．９１６４ｇ（２．００ｍｍｏｌ）、Ａｌｉｑｕａｔ３３６（シグマアルドリッチ社製）を４６０ｍｇ、トルエンを４０ｍＬ、トリス（ｏ−メトキシフェニル）ホスフィンを２６．４ｍｇ加えて、懸濁液を得た。
【００９８】
【化１１】
2014103217.tif 000012
【００９９】
得られた懸濁液をアルゴンガスで３０分間バブリングした。バブリング後、酢酸パラジウム(ＩＩ)を５．２ｍｇ加え、１００℃のオイルバスにフラスコを浸した。その後、１６．７重量％の炭酸ナトリウム水溶液１０ｍＬを１５分間かけて滴下した。滴下後、１００℃で３．５時間攪拌し、その後、ホウ酸フェニル２７０ｍｇを１ｍＬのテトラヒドロフランに溶解させた溶液を加えてさらに９時間１００℃で攪拌した。攪拌後、フラスコを２５℃まで冷却し、トルエン２５ｍＬを加えた。得られた溶液を水５０ｍＬで２回洗浄し、３重量％の酢酸水溶液５０ｍＬで２回洗浄し、水５０ｍＬでさらに２回洗浄した。得られた有機層をメタノール１０００ｍＬに注いでポリマーを析出させた。析出したポリマーを濾過して集め、ポリマーを１．４３ｇ得た。得られたポリマーをクロロホルム１００ｍＬに溶解させ、１００ｇのアルミナを充填したカラムを通過させた。得られたクロロホルム溶液をメタノールに注いで精製ポリマーを析出させ、濾過、乾燥することにより、下記式で表される高分子化合物Ａ１を精製ポリマーとして得た。１４０℃で測定した高分子化合物Ａ１のポリスチレン換算の重量平均分子量は８４００であり、ポリスチレン換算の数平均分子量は３３００であった。
【０１００】
【化１２】
2014103217.tif 000013
【０１０１】
合成例２（高分子化合物Ａ２の製造）
単量体（Ｉ）を１．０６３ｇ（１．８０ｍｍｏｌ）用いたこと以外は合成例１と同様にして合成を行い、下記式で表される高分子化合物Ａ２を得た。常温で測定した高分子化合物Ａ２のポリスチレン換算の重量平均分子量は２００００であり、ポリスチレン換算の数平均分子量は１０２００であった。
【０１０２】
【化１３】
2014103217.tif 000014
【０１０３】
合成例３（高分子化合物Ａ３の製造）
合成例１において、単量体（Ｉ）を１．１８１ｇ（２．００ｍｍｏｌ）用いたこと以外は同様にしてポリマーの製造を行い、下記式で表される高分子化合物Ａ３を得た。１４０℃で測定したポリスチレン換算の重量平均分子量は７８０００であり、ポリスチレン換算の数平均分子量は２８０００であった。
【０１０４】
【化１４】
2014103217.tif 000015
【０１０５】
実施例１（有機薄膜太陽電池の作製および評価）
スパッタ法により１５０ｎｍの厚さでＩＴＯ膜を付けたガラス基板を、紫外線の照射により発生したオゾンで洗浄し、表面処理を行った。次に、電子供与性高分子化合物である高分子化合物Ｂ（シグマアルドリッチ社製）および電子受容性高分子化合物Ａ３と電子受容性高分子化合物Ａ２を、下記式で表される高分子化合物Ｂの重量に対する重量の比が２：１：１となるようクロロホルムに溶解させてクロロホルム溶液を調製した。高分子化合物Ｂのポリスチレン換算の数平均分子量は２２３００であり、ポリスチレン換算の重量平均分子量は４２３００であった。得られたクロロホルム溶液をＩＴＯ膜上にスピンコート法により塗布して活性層を作製した。活性層の厚さは約６０ｎｍであった。該活性層を１４０℃で１０分間不活性ガス雰囲気下で熱処理した後、真空蒸着機によりＣａを厚さ１５ｎｍで該活性層上に蒸着し、次いで、Ａｌを厚さ７０ｎｍで蒸着し、有機薄膜太陽電池を作製した。得られた有機薄膜太陽電池の形状は、半径１．５ｍｍの円状であった。得られた有機薄膜太陽電池にソーラシミュレーター(イーグルエンジニアリング社製、５００Ｗキセノン光源装置ＬＨＸ−５００Ｅ３：ＡＭ１．５Ｇフィルター、放射照度１００ｍＷ／ｃｍ２)を用いて一定の光を照射し、発生する電流を測定して短絡電流密度、開放電圧、曲線因子、および光電変換効率を求めた。短絡電流密度は４．６１ｍＡ／ｃｍ２であり、開放電圧は１．２７Ｖであり、曲線因子は０．５４であり、光電変換効率は３．２％であった。
【０１０６】
【化１５】
2014103217.tif 000016
【０１０７】
比較例１（有機薄膜太陽電池の作製および評価）
電子受容性高分子化合物にＡ３を用いた以外は、実施例１と同様にして有機薄膜太陽電池を作製し、評価した。短絡電流密度は３．８８ｍＡ／ｃｍ２であり、開放電圧は１．２６Ｖであり、曲線因子は０．５５であり、光電変換効率は２．７％であった。
【０１０８】
以上のように、本発明の光電変換素子にかかる実施例によれば、光電変換効率を向上させることができる。上記実施例から明らかな通り、短絡電流密度が向上していることから、活性層における電子受容性高分子化合物と電子供与性化合物との接触界面の面積がより増加しており、かつ接触界面がより共連続となっていることが示唆される。よって本発明の光電変換素子は、有機薄膜太陽電池、光センサーなどの光電デバイスに好適に適用することができ、特に、有機薄膜太陽電池に好適に適用することができる。